(57)【要約】【課題】画質の劣化を防止する。【解決手段】媒体に形成されたドットに仮硬化用の光の照射を行う仮硬化用光源と、仮硬化用の光の照射を受けたドットに本硬化用の光の照射を行う本硬化用光源であって、仮硬化用光源とは波長帯域が異なる本硬化用光源と、を備えた印刷システムであって、前記ドットの形成に使用されるインクは、光の照射を受けることによりモノマーを光重合させる光重合開始剤を少なくとも２種類含み、２種類の光重合開始剤は、それぞれ異なる波長に吸収ピークを有する。【選択図】図８
2011068121.tif 000002
【特許請求の範囲】
【請求項１】
媒体に形成されたドットに仮硬化用の光の照射を行う仮硬化用光源と、前記仮硬化用の光の照射を受けたドットに本硬化用の光の照射を行う本硬化用光源であって、前記仮硬化用光源とは波長帯域が異なる本硬化用光源と、を備えた印刷システムであって、前記ドットの形成に使用されるインクは、光の照射を受けることによりモノマーを光重合させる光重合開始剤を少なくとも２種類含み、前記２種類の光重合開始剤は、それぞれ異なる波長に吸収ピークを有することを特徴とする印刷システム。
【請求項２】
請求項１に記載の印刷システムであって、
前記本硬化用光源と前記仮硬化用光源は、波長分布が異なり、
前記２種類の光重合開始剤は、前記仮硬化用光源の光照射によってラジカルを発生しやすい第１光重合開始剤と、前記本硬化用光源の光照射によってラジカルを発生しやすい第２光重合開始剤とからなり、
前記本硬化用光源による前記モノマーの重合転嫁率が、前記仮硬化用光源による前記モノマーの重合転嫁率よりも大きい、ことを特徴とする印刷システム。
【請求項３】
請求項２に記載の印刷システムであって、
前記仮硬化用光源は、約３９０ｎｍの単一ピークを有し、前記本硬化用光源は、２００ｎｍから６００ｎｍに亘って複数のピークを有し、
前記２種類の光重合開始剤は、前記仮硬化用光源の光照射によってラジカルを発生しやすい第１光重合開始剤として、Ｉｒｇａｃｕｒｅ−７８４、Ｉｒｇａｃｕｒｅ−８１９、ＣＨＥＭＣＵＲＥ−ＴＰＯのいずれか一つを含み、
前記本硬化用光源の光照射によってラジカルを発生しやすい第２光重合開始剤として、Ｃｈｅｍｃｕｒｅ―７０９、Ｃｈｅｍｃｕｒｅ−７３のいずれか一つを含む、
ことを特徴とする印刷システム。
【請求項４】
請求項３に記載の印刷システムであって、
前記インクに対し、前記第１光重合開始剤は０．２〜０．５質量％含まれ、前記第２光重合開始剤は４〜５質量％含まれる、ことを特徴とする印刷システム。
【発明の詳細な説明】
【技術分野】
【０００１】
本発明は、印刷システムに関する。
【背景技術】
【０００２】
印刷に用いられるインクとして、光（電磁波の一種、例えば紫外線（ＵＶ））の照射によって硬化する光硬化型インク（例えばＵＶインク）がある。光硬化型インクを用いると、媒体に着弾したインクに光を照射することによってインクが硬化するので、インクを吸収しにくい媒体に対しても良好な印刷を行うことができる。
【０００３】
なお、カラー印刷等では、複数の色の光硬化型インクが用いられる。その場合に、異なる色の光硬化型インクを媒体に吐出するごとに仮硬化用光源から光を照射してインクを硬化（仮硬化）し、最後に本硬化用光源から光を照射してインクを完全に硬化（本硬化）する印刷方法が提案されている（例えば特許文献１参照）。そうすることで、異なる色のインク間の滲みを抑制することができる。
【先行技術文献】
【特許文献】
【０００４】
【特許文献１】特開２００８−１０５２６８号公報
【発明の概要】
【発明が解決しようとする課題】
【０００５】
上述したような印刷方法では、各色のインク（ドット）毎に仮硬化の光の照射回数が異なることになり、このことにより、仮硬化の回数に応じた影響が画質に現れることがある。例えば仮硬化の光照射を多く受けたドットは硬化が進むためインクをはじきやすくなる。すると、その上に形成されるドットの径が小さくなる。また、仮硬化の回数によって各色のドットの形状が異なってくる。このように、仮硬化の回数の違いによって画質が劣化するおそれがある。
【０００６】
そこで本発明は、画質の劣化の防止を図ることを目的とする。
【課題を解決するための手段】
【０００７】
上記目的を達成するための主たる発明は、媒体に形成されたドットに仮硬化用の光の照射を行う仮硬化用光源と、前記仮硬化用の光の照射を受けたドットに本硬化用の光の照射を行う本硬化用光源であって、前記仮硬化用光源とは波長帯域が異なる本硬化用光源と、を備えた印刷システムであって、前記ドットの形成に使用されるインクは、光の照射を受けることによりモノマーを光重合させる光重合開始剤を少なくとも２種類含み、前記２種類の光重合開始剤は、それぞれ異なる波長に吸収ピークを有することを特徴とする印刷システムである。
【０００８】
本発明の他の特徴については、本明細書及び添付図面の記載により明らかにする。
【図面の簡単な説明】
【０００９】
【図１】プリンターの全体構成のブロック図である。
【図２】印刷領域周辺の概略図である。
【図３】各ヘッドのノズルの配置の説明図である。
【図４】ＵＶインクの性質を説明する図である。
【図５】仮硬化用照射部４２の光源の発光分布を示す図である。
【図６】本硬化用照射部４４の光源の発光分布を示す図である。
【図７】本実施形態のＵＶインクの組成を示す図である。
【図８】各光重合開始剤の吸光特性を示す図である。
【図９】仮硬化における光量（ＵＶ照射量）と、重合転嫁率との関係を示す図である。
【発明を実施するための形態】
【００１０】
本明細書及び添付図面の記載により、少なくとも、以下の事項が明らかとなる。
【００１１】
媒体に形成されたドットに仮硬化用の光の照射を行う仮硬化用光源と、前記仮硬化用の光の照射を受けたドットに本硬化用の光の照射を行う本硬化用光源であって、前記仮硬化用光源とは波長帯域が異なる本硬化用光源と、を備えた印刷システムであって、前記ドットの形成に使用されるインクは、光の照射を受けることによりモノマーを光重合させる光重合開始剤を少なくとも２種類含み、前記２種類の光重合開始剤は、それぞれ異なる波長に吸収ピークを有することを特徴とする印刷システムが明らかとなる。  
このような印刷システムによれば、画質の劣化の防止を図ることができる。
【００１２】
かかる印刷システムであって、前記本硬化用光源と前記仮硬化用光源は、波長分布が異なり、前記２種類の光重合開始剤は、前記仮硬化用光源の光照射によってラジカルを発生しやすい第１光重合開始剤と、前記本硬化用光源の光照射によってラジカルを発生しやすい第２光重合開始剤とからなり、前記本硬化用光源による前記モノマーの重合転嫁率が、前記仮硬化用光源による前記モノマーの重合転嫁率よりも大きいことが望ましい。  
このような印刷システムによれば、本硬化で確実に完全硬化するようにできる。
【００１３】
かかる印刷システムであって、前記仮硬化用光源は、約３９０ｎｍの単一ピークを有し、前記本硬化用光源は、２００ｎｍから６００ｎｍに亘って複数のピークを有し、前記２種類の光重合開始剤は、前記仮硬化用光源の光照射によってラジカルを発生しやすい第１光重合開始剤として、Ｉｒｇａｃｕｒｅ−７８４、Ｉｒｇａｃｕｒｅ−８１９、ＣＨＥＭＣＵＲＥ−ＴＰＯのいずれか一つを含み、前記本硬化用光源の光照射によってラジカルを発生しやすい第２光重合開始剤として、Ｃｈｅｍｃｕｒｅ―７０９、Ｃｈｅｍｃｕｒｅ−７３のいずれか一つを含むことが望ましい。  
このような印刷システムによれば、仮硬化の回数にかかわらずに仮硬化では完全硬化せず、本硬化で完全硬化するようにできる。
【００１４】
かかる印刷システムであって、前記インクに対し、前記第１光重合開始剤は０．２〜０．５質量％含まれ、前記第２光重合開始剤は４〜５質量％含まれることが望ましい。  
このような印刷システムによれば、仮硬化の回数が多くても完全硬化しないようにできる。
【００１５】
以下の実施形態では、光硬化型インクを使用する印刷システムとしてラインプリンター（プリンター１）を用いる場合を例に挙げて説明する。
【００１６】
＝＝＝プリンターの概要＝＝＝
＜プリンターの構成について＞
図１は、プリンター１の全体構成のブロック図である。また、図２は、印刷領域周辺の概略図である。  
プリンター１は、紙、布、フィルム等の媒体に画像を印刷する印刷装置であり、外部装置であるコンピューター１１０と通信可能に接続されている。
【００１７】
コンピューター１１０にはプリンタードライバーがインストールされている。プリンタードライバーは、表示装置（不図示）にユーザーインターフェイスを表示させ、アプリケーションプログラムから出力された画像データを印刷データに変換させるためのプログラムである。このプリンタードライバーは、フレキシブルディスクＦＤやＣＤ−ＲＯＭなどの記録媒体（コンピューター読み取り可能な記録媒体）に記録されている。また、プリンタードライバーは、インターネットを介してコンピューター１１０にダウンロードすることも可能である。なお、このプログラムは、各種の機能を実現するためのコードから構成されている。  
そして、コンピューター１１０は、プリンター１に画像を印刷させるため、印刷させる画像に応じた印刷データをプリンター１に出力する。
【００１８】
プリンター１は、紫外線（以下、ＵＶ）の照射によって硬化する紫外線硬化型インク（ＵＶインク、以下単にインクともいう）を吐出することにより、媒体に画像を印刷する装置である。ＵＶインクは、光重合硬化性を有するオリゴマーやモノマー、光重合開始剤、及び、顔料の混合物に、重合禁止剤、界面活性剤等の補助剤を添加して調合される。なお、ＵＶインクの詳細については後述する。また、インクとしては、水性インクと油性インクの両方を含むものとする。ＵＶインクは、ＵＶの照射を受けると光重合反応が起こることにより硬化する。なお、本実施形態のプリンター１は、シアン、マゼンダ、イエロー、ブラック及びホワイトの５色のＵＶインクを用いて画像を印刷する。
【００１９】
プリンター１は、搬送ユニット２０、ヘッドユニット３０、照射ユニット４０、検出器群５０、及びコントローラー６０を有する。外部装置であるコンピューター１１０から印刷データを受信したプリンター１は、コントローラー６０によって各ユニット（搬送ユニット２０、ヘッドユニット３０、照射ユニット４０）を制御して、印刷データに従って媒体に画像を印刷する。コントローラー６０は、コンピューター１１０から受信した印刷データに基づいて、各ユニットを制御し、媒体に画像を印刷する。プリンター１内の状況は検出器群５０によって監視されており、検出器群５０は、検出結果をコントローラー６０に出力する。コントローラー６０は、検出器群５０から出力された検出結果に基づいて、各ユニットを制御する。
【００２０】
搬送ユニット２０は、媒体（例えば、紙など）を所定の方向（以下、搬送方向という）に搬送させるためのものである。この搬送ユニット２０は、上流側搬送ローラ２３Ａ及び下流側搬送ローラ２３Ｂと、ベルト２４とを有する。不図示の搬送モータが回転すると、上流側搬送ローラ２３Ａ及び下流側搬送ローラ２３Ｂが回転し、ベルト２４が回転する。給紙ローラ（不図示）によって給紙された媒体は、ベルト２４によって、印刷可能な領域（ヘッドと対向する領域）まで搬送される。ベルト２４が媒体を搬送することによって、媒体がヘッドユニット３０に対して搬送方向に移動する。印刷可能な領域を通過した媒体は、ベルト２４によって外部へ排紙される。なお、搬送中の媒体は、ベルト２４に静電吸着又はバキューム吸着されている。
【００２１】
ヘッドユニット３０は、媒体にＵＶインクを吐出するためのものである。なお、本実施形態では、ＵＶインクとして、画像を形成するためシアン、マゼンダ、イエロー、ブラック、及びホワイトの５色のＵＶインクを用いる。ヘッドユニット３０は、搬送中の媒体に対して各インクを吐出することによって、媒体にドットを形成し、画像を媒体に印刷する。本実施形態では、図２に示すように、搬送方向の上流側から順に、ホワイトのＵＶインク（白インク）を吐出するホワイトインクヘッドＷ、ブラックのＵＶインクを吐出するブラックインクヘッドＫ、シアンのＵＶインクを吐出するシアンインクヘッドＣ、マゼンダのＵＶインクを吐出するマゼンダインクヘッドＭ、イエローのＵＶインクを吐出するイエローインクヘッドＹ、の各ヘッドが設けられている。本実施形態のプリンター１はラインプリンターであり、ヘッドユニット３０の各ヘッドは、媒体幅分のドットを一度に形成することができる。
【００２２】
照射ユニット４０は、媒体に着弾したＵＶインクに向けてＵＶを照射するものである。媒体上に形成されたドットは、照射ユニット４０からのＵＶの照射を受けることにより、硬化する。本実施形態の照射ユニット４０は、仮硬化用照射部４２、及び本硬化用照射部４４を備えており、媒体に形成されたドットに対して仮硬化と本硬化の２段階の硬化（ＵＶ照射）を行っている。
【００２３】
仮硬化用照射部４２は、媒体に形成されたドットを仮硬化させるためのＵＶを照射する。なお、本実施形態において、仮硬化とは、インク間の滲みやドットの広がりを抑制するために行なう硬化のことである。但し、仮硬化の後においてもインクは完全に固化していない。本実施形態のプリンター１は、仮硬化用照射部４２として、第１照射部４２ａ、第２照射部４２ｂ、第３照射部４２ｃ、第４照射部４２ｄ、第５照射部４２ｅを有している。
【００２４】
第１照射部４２ａはホワイトインクヘッドＷの搬送方向下流側に設けられており、第２照射部４２ｂは、ブラックインクヘッドＫの搬送方向下流側に設けられている。また、第３照射部４２ｃは、シアンインクヘッドＣの搬送方向下流側に設けられており、第４照射部４２ｄは、マゼンダインクヘッドＭの搬送方向下流側に設けられている。さらに、第５照射部４２ｅは、イエローインクヘッドＹの搬送方向下流側に設けられている。
【００２５】
これらの各照射部の媒体幅方向の長さは媒体幅以上である。そして、各照射部は、ヘッドユニット３０の各ヘッドで形成されたドットにＵＶを照射する。  
なお、仮硬化用照射部４２の詳細については後述する。
【００２６】
本硬化用照射部４４は、媒体に形成されたドットを本硬化させるためのＵＶを照射する。なお、本実施形態において、本硬化とは、ドットを完全に固化させるために行なう硬化のことである。  
本硬化用照射部４４は、仮硬化用照射部４２の第５照射部４２ｅよりも搬送方向下流側に設けられている。また、本硬化用照射部４４の媒体幅方向の長さは媒体幅以上である。そして、本硬化用照射部４４は、ヘッドユニット３０の各ヘッドによって形成されたドットにＵＶを照射する。  
なお、本硬化用照射部４４の詳細については後述する。
【００２７】
検出器群５０には、ロータリー式エンコーダ（不図示）、紙検出センサ（不図示）などが含まれる。ロータリー式エンコーダは、上流側搬送ローラ２３Ａや下流側搬送ローラ２３Ｂの回転量を検出する。ロータリー式エンコーダの検出結果に基づいて、媒体の搬送量を検出することができる。紙検出センサは、給紙中の媒体の先端の位置を検出する。
【００２８】
コントローラー６０は、プリンターの制御を行うための制御ユニット（制御部）である。コントローラー６０は、インターフェイス部６１と、ＣＰＵ６２と、メモリー６３と、ユニット制御回路６４とを有する。インターフェイス部６１は、外部装置であるコンピューター１１０とプリンター１との間でデータの送受信を行う。ＣＰＵ６２は、プリンター全体の制御を行うための演算処理装置である。メモリー６３は、ＣＰＵ６２のプログラムを格納する領域や作業領域等を確保するためのものであり、ＲＡＭ、ＥＥＰＲＯＭ等の記憶素子を有する。ＣＰＵ６２は、メモリー６３に格納されているプログラムに従って、ユニット制御回路６４を介して各ユニットを制御する。
【００２９】
＜印刷動作について＞
プリンター１がコンピューター１１０から印刷データを受信すると、コントローラー６０は、まず、搬送ユニット２０によって給紙ローラ（不図示）を回転させ、印刷すべき媒体をベルト２４上に送る。媒体はベルト２４上を一定速度で停まることなく搬送され、ヘッドユニット３０、及び照射ユニット４０の下を通る。この間に、コントローラー６０は、ヘッドユニット３０の各ヘッドのノズルからインクを断続的に吐出させることによって媒体にドットを形成するとともに、照射ユニット４０の各照射部からＵＶを照射させる。こうして媒体に画像が印刷される。そして、コントローラー６０は、画像の印刷が終了した媒体を排紙する。
【００３０】
＜各ヘッドのノズル配置について＞
図３は、各ヘッドのノズル配置の説明図である。これらの各ヘッドは、図に示すように「Ａ列」「Ｂ列」の２個のノズル列を備える。  
各列のノズルは、搬送方向と交差する方向（ノズル列方向）に沿って、１／１８０インチの間隔（ノズルピッチ）で並んでいる。また、Ａ列のノズルのノズル列方向の位置と、Ｂ列のノズルのノズル列方向の位置は、半ノズルピッチ分（１／３６０インチ）だけずれている。これにより、１／３６０インチの解像度で各色のドットを形成可能になっている。
【００３１】
＜仮硬化及び本硬化について＞
本実施形態のプリンター１では、照射ユニット４０として、仮硬化用照射部４２と本硬化用照射部４４とを備えており、ドットの形成後に仮硬化と本硬化の２段階の硬化を行なっている。以下、各硬化の機能について説明する。
【００３２】
仮硬化は、インク間の滲みやドットの広がりを抑制するための硬化である。この仮硬化の際にドットに照射されるＵＶの照射量は少なく、仮硬化の後においてもＵＶインク（ドット）は完全に固化していない。なお照射量（ｍＪ/ｃｍ２）とは、照射強度（ｍＷ/ｃｍ２）と照射時間（ｓｅｃ）との積のことである。本実施形態では媒体の搬送速度が一定（各照射部による照射時間が一定）であるので、照射量は照射強度に依存する。この照射量を調整することで、ドットの形状を調整することができる。
【００３３】
ＵＶの照射量が多い（照射強度が強い）場合、インク間の滲みやドットの広がりを抑制することができるが、ドットによって構成される媒体表面の凹凸が大きくなるため光沢が悪化する。  
一方、ＵＶの照射量が少ない（照射強度が弱い）場合、光沢は良好になる。但し、他のインクとの間で滲みが生じやすくなる。
【００３４】
本硬化は、インクを完全に固化させるための硬化である。この本硬化におけるＵＶの照射量は、仮硬化のＵＶの照射量よりも多い。
【００３５】
＝＝＝仮硬化の回数とドット形状との関係について＝＝＝
図４は、ＵＶインクの性質を説明する図である。図は、媒体Ｓ（例えばフィルム等）の上に白インク（ホワイトインク）によって背景画像（下地画像）を形成し、その上に他の別の色のインク（例えばＹＭＣＫ）を吐出した様子を示している。図４の上図では下地画像のインクが完全には硬化していない状態（以下「半硬化状態」ともいう）である。一方、図４の下図では下地画像のインクが完全に硬化した状態（以下「完全硬化状態」ともいう）である。
【００３６】
ＵＶインクには、ＵＶの照射によって硬化度が高まるほど、その上に形成されるインク滴をはじき易くなる性質を有する。そのため、図示するように、半硬化状態であるインクの上に吐出されたインク滴は、背景画像の表面を流れ広がる（濡れ広がる）。これに対して、完全硬化状態である背景画像の上に吐出されたインク滴は、背景画像の表面を流れ広がることなく、丸い粒状となる。この状態でＵＶが照射されると、半硬化状態の背景画像上に吐出されたインク滴のドット径「ｄ１」に比べて、完全硬化状態の背景画像上に吐出されたインク滴のドット径「ｄ２」の方が小さくなってしまう。また、完全硬化状態である背景画像上に吐出されたインク滴よりも、半硬化状態である下地画像上に吐出されたインク滴の方が、下地画像との繋がりが強くなり、上層のインクが剥がれ難くなる。
【００３７】
ところで、本実施形態では、各ヘッドの搬送方向下流側にそれぞれ仮硬化用照射部の各照射部（４２ａ〜４２ｅ）が設けられている。この場合、印刷モードに応じて、各ヘッドによって形成されたドットが受ける仮硬化のＵＶ照射の回数が異なることになる。
【００３８】
例えば「モノクロ印刷モード」では、白（ホワイトインク）の背景画像上に、ブラックインクのみで画像（テキストなど）が印刷される。この場合、ブラックインクが最後に吐出されるインクであり、ブラックインクが吐出されるまでに、背景画像（ホワイトインクヘッドＷによって形成されたドット）は、第１照射部４２ａからＵＶの照射を受ける。
【００３９】
「３色印刷モード」では、白の背景画像上に、３色のインク（イエローインク・マゼンタインク・シアンインク）によってカラー画像が印刷される。図２に示すように、３色のインクＹＭＣを吐出するヘッド３１の中で、イエローインクを吐出するイエローインクヘッドＹが最も搬送方向の下流側に位置する。そのため、３色印刷モードでは、イエローインクが最後に吐出されるインクである。図からわかるように、イエローインクが吐出されるまでに、背景画像（ホワイトインクヘッドＷによって形成されたドット）は、第１照射部４２ａと第３照射部４２ｃと第４照射部４２ｄからＵＶの照射を受ける。この場合、イエローインクが吐出されるまでに背景画像（白インク）が完全硬化してしまうおそれがある。
【００４０】
このように、下層のＵＶインクが完全に硬化してしまうと、その上に形成するＵＶインクのドットサイズが既定サイズよりも小さくなってしまう。そうすると、巨視的に見た際に、後に形成されたＵＶインクの濃度が淡くなってしまったり、罫線の幅が狭くなったりしてしまう。
【００４１】
また、本実施形態ではヘッド数（仮硬化用照射部）が５つであるが、印刷に使用するヘッド数（仮硬化用照射部）の数が多くなるほど、各ヘッドによって形成されたドットへの仮硬化のＵＶ照射の回数の差が大きくなる。すなわち、搬送方向上流側のヘッドで形成されるドットは仮硬化のＵＶ照射を受ける回数が多く、搬送方向下流側のヘッドで形成されるドットは仮硬化のＵＶ照射を受ける回数が少ない。このように、各色のドット毎にＵＶ照射を受ける回数が異なることによって、ドットの形状に違いが生じて、画質に影響が出るおそれがある。
【００４２】
そこで、本実施形態では、仮硬化のＵＶ照射を何回受けても、インクが完全に硬化しないようにすることにより、印刷画像の画質劣化を抑制することを目的とする。
【００４３】
なお、本実施形態のインクについて説明する前に、仮硬化用照射部４２と本硬化用照射部４４の光源の特性について説明する。
【００４４】
＝＝＝仮硬化用照射部について＝＝＝
本実施形態の仮硬化用照射部４２の各照射部（４２ａ〜４２ｅ）は、ＵＶ照射の光源として発光ダイオード（ＬＥＤ：Light Emitting Diode）を備えている。ＬＥＤは入力電流の大きさを制御することによって、照射エネルギーを容易に変更することが可能である。  
図５は、本実施形態の仮硬化用照射部４２の光源の発光分布を示す図である。  
図の縦軸は光量値を示し、図の横軸は光の波長を示している。図のように、波長が約３７０ｎｍから約４３０ｎｍの範囲で光量が大きくなっている（波長が約３９０ｎｍで光量が最大になっている）。また、その他の波長では光量が小さい。  
このように、仮硬化用照射部４２の光源は、所定波長（約３９０ｎｍ）の単一ピークを持っている。
【００４５】
＝＝＝本硬化用照射部について＝＝＝
本実施形態の本硬化用照射部４４は、ＵＶ照射の光源として、メタルハライドランプを備えている。なお、他の光源（例えば水銀ランプ、キセノンランプ、カーボンアーク灯、ケミカルランプなど）を用いても良い。  
図６は、本実施形態の本硬化用照射部４４の光源の発光分布を示す図である。  
図の縦軸は光量値を示し、図の横軸は光の波長を示している。図のように、本硬化用照射部４４の光源では、波長約３６０ｎｍで光量が最大になっているが、短波長側（２００ｎｍ）から長波長側（６００ｎｍ）に亘って複数のピークがある。  
このように本硬化用照射部４４の光源は、仮硬化用照射部４２の光源（図５）と比べると、波長の帯域が広い。
【００４６】
＝＝＝ＵＶインクについて＝＝＝
図７は、本実施形態のＵＶインクの組成を示す図である。  
本実施形態のインク組成１〜３は、２種類の光重合開始剤と、モノマーと、オリゴマーと、顔料などを含有している。なお、ＵＶインクの反応タイプとしては、ラジカル重合方式とカチオン重合方式がある。本実施形態ではラジカル重合方式を採用しているが、カチオン重合方式を採用してもよい。
【００４７】
ラジカル重合方式では、種々のアクリルモノマーあるいはオリゴマーを硬化成分としている。モノマーとは、高分子の基本構造の構成単位となり得る分子をいい、単官能モノマー、多官能モノマー（二官能モノマーも含む）などがある。単官能モノマーとしては、イソボニルアクリレート、フェノキシエチルアクリレートなどが用いられ、多官能モノマーとしてはトリメチロールプロパントリアクリレート、ポリエチレングリコールジアクリレートなどが用いられる。オリゴマーとしてはウレタンアクリレートなどが用いられる。
【００４８】
また、本実施形態ではインクの色材として、顔料が使用される。なお、顔料としては、特別な制限なしに無機顔料又は有機顔料を使用することができる。無機顔料としては、酸化チタン及び酸化鉄などがある。有機顔料としては、アゾ顔料（アゾレーキ、不溶性アゾ顔料など）、多環式顔料、染料キレート、ニトロ顔料などを使用することができる。
【００４９】
光重合開始剤としては種々のべンゾフェノン、フェニルフォスフィンオキシドなどの芳香族ケトン類が多く用いられる。ラジカル重合方式では、これらの光重合開始剤を含むインクに光を照射すると、インクに含まれる光重合開始剤が特定波長の光を吸収してラジカルを発生する。そして、そのラジカルがモノマーをアタックすることで重合反応が進んでいく（硬化が進む）。
【００５０】
光重合開始剤の添加量は、インク組成中、好ましくは０．１〜１５質量％、更に好ましくは０．５〜１０質量％である。添加量が過少である場合には、重合速度が遅いため酸素阻害の影響が大きくなり、硬化不良となる。逆に添加量が過剰である場合には、硬化物の分子量が低く、耐久性の低い酸化膜しか得られない。
【００５１】
なお、本実施形態のＵＶインクは、２種類の光重合開始剤を含んでいる。一方の光重合開始剤（以下、光重合開始剤Ａともいう）は、仮硬化用照射部４２の波長のピーク（３９０ｎｍ）に感度を持ち、他方の光重合開始剤（以下、光重合開始剤Ｂともいう）は、仮硬化用照射部４２の波長よりも短波長側で感度を持つ（仮硬化用照射部４２の波長のピークでの感度は小さい）。
【００５２】
本実施形態では、光重合開始剤Ａとして、Ｉｒｇａｃｕｒｅ−７８４、Ｉｒｇａｃｕｒｅ−８１９、ＣＨＥＭＣＵＲＥ−ＴＰＯを用いた。また、光重合開始剤ＢとしてＣｈｅｍｃｕｒｅ−０９、Ｃｈｅｍｃｕｒｅ−７３を用いた。
【００５３】
図８は、各光重合開始剤の吸光特性を示す図である。なお、図８の横軸は波長（吸光波長）を示しており、図８の縦軸は吸光度（感度）を示している。  
図に示すように、光重合開始剤ＡであるＩｒｇａｃｕｒｅ−７８４、Ｉｒｇａｃｕｒｅ−８１９、ＣＨＥＭＣＵＲＥ−ＴＰＯは、仮硬化用照射部４２の波長のピーク（３９０ｎｍ）で感度を持っている。
【００５４】
Ｉｒｇａｃｕｒｅ−７８４は、仮硬化用照射部の光源の波長のピークよりもやや長波長側（約４００ｎｍ）で感度がピークになっている。なお、Ｉｒｇａｃｕｒｅ−７８４は、各光重合開始剤のうち、長波長側（５００ｎｍ）での感度が最も大きい。
【００５５】
Ｉｒｇａｃｕｒｅ−８１９は、約４５０ｎｍの波長まで感度を持ち、仮硬化用照射部の光源の波長のピークよりもやや短波長側（約３７０ｎｍ）で感度がピークになっている。
【００５６】
ＣＨＥＭＣＵＲＥ−ＴＰＯは、約４６０ｎｍの波長まで感度を持ち、仮硬化用照射部の光源の波長のピーク（約３９０ｎｍ）付近で感度がピークになっている。
【００５７】
一方、光重合開始剤ＢであるＣｈｅｍｃｕｒｅ−７０９、Ｃｈｅｍｃｕｒｅ−７３は、仮硬化用照射部４２の光源の波長のピーク（約３９０ｎｍ）で感度が極めて小さい。
【００５８】
Ｃｈｅｍｃｕｒｅ−７０９は、仮硬化用照射部の光源の波長のピークよりも短波長側（波長３００ｎｍ）で感度がピークになっている。
【００５９】
Ｃｈｅｍｃｕｒｅ−７３は、Ｃｈｅｍｃｕｒｅ−７０９よりもさらに短波長側（波長２４０ｎｍと波長約２１０ｎｍ）で感度がピークになっている。
【００６０】
つまり、Ｉｒｇａｃｕｒｅ−７８４、Ｉｒｇａｃｕｒｅ−８１９、ＣＨＥＭＣＵＲＥ−ＴＰＯの各光重合開始剤（光重合開始剤Ａ）は、仮硬化用照射部４２のＵＶ照射によってラジカルを発生しやすく、Ｃｈｅｍｃｕｒｅ―７０９、Ｃｈｅｍｃｕｒｅ−７３の各光重合開始剤（光重合開始剤Ｂ）は、仮硬化用照射部４２のＵＶ照射によってラジカルを発生しにくい。なお、前述したように、本硬化用照射部４４の光の発光分布では波長の帯域が広いので、Ｃｈｅｍｃｕｒｅ―７０９、Ｃｈｅｍｃｕｒｅ−７３は、本硬化用照射部４４のＵＶ照射によってラジカルを発生し、光重合反応を促進する。
【００６１】
また、インク組成（図７）から、光重合開始剤Ａは０．２〜０．５質量％なのに対し、光重合開始剤Ｂは４〜５質量％である。このように、仮硬化用照射部４２の波長に対する感度が小さい光重合開始剤Ｂの量を多くしている。これにより、仮硬化のＵＶ照射の回数が多くなっても、インクが完全に硬化しないようにしている。
【００６２】
図９は、本実施形態のＵＶインクの仮硬化における光量（ＵＶ照射量）と、重合転嫁率との関係の一例を示す図である。図の横軸は、仮硬化用照射部によってドットに照射される光量（ＵＶ照射量）を示し、縦軸は重合転嫁率を示している。なお、重合転嫁率が大きいほど、光重合反応が進んでいることを示している。本実施形態において、重合転嫁率はＦＴ−ＩＲスペクトルの二重結合の吸光度測定により求めた。
【００６３】
図に示すように、光量が６０（ｍＪ／ｃｍ２）以下では、光量が大きくなるほど、重合転嫁率も大きくなっているが、光量が６０（ｍＪ／ｃｍ２）よりも大きくなると、光量が増えても、重合転嫁率がほぼ一定（約５５％）になっている。つまり、光量が６０ｍＪ／ｃｍ２より大になると、それ以上、仮硬化のＵＶを照射しても硬化が進まない。これは、光重合開始剤Ａの量が少ないので、仮硬化のＵＶ照射量が増えると、あるところで光重合開始剤Ａがラジカルを発生しなくなり、光重合反応が進まなくなるためである。
【００６４】
なお、本実施形態のＵＶインクでは、仮硬化の波長に感度を持たず、仮硬化の波長よりも短波長側に感度を持つ光重合開始剤Ｂ（Ｃｈｅｍｃｕｒｅ―７０９又はＣｈｅｍｃｕｒｅ−７３）を含有しているので、帯域の広い本硬化用照射部４４のＵＶ照射によって光重合反応が起こり（重合転嫁率が大きくなり）完全硬化状態になる。
【００６５】
このように、本実施形態では、異なる波長に感度（吸収ピーク）を有する２種類の光重合開始剤を含むＵＶインクを用いており、仮硬化用照射部４２の波長に対する感度が大きい光重合開始剤Ａの量を少なく、仮硬化用照射部４２の波長に対する感度が小さい光重合開始剤Ｂの量を多くしている。これにより、仮硬化用照射部４２による仮硬化の回数（ＵＶ照射量）にかかわらずに、仮硬化では完全に硬化せず（半硬化状態のままで）、本硬化によって完全に硬化させることが可能である。
【００６６】
なお、搬送方向上流側のヘッドから吐出されるインクと下流側のヘッドから吐出されるインクで、光重合開始剤Ａと光重合開始剤Ｂの割合（配合）を変えてもよい。こうすることにより、各ヘッドによって形成されるドットが、仮硬化で完全硬化しないようにできる。
【００６７】
例えば、前述したように、搬送方向上流側のヘッドから吐出されるＵＶインクは仮硬化のＵＶの照射回数が多い。よって、この場合、光重合開始剤Ａの割合を少なくし、光重合開始剤Ｂの割合を多くすればよい。こうすることにより、仮硬化のＵＶ照射が多くても完全硬化しないようにできる。
【００６８】
また、逆に、搬送方向下流側のヘッドから吐出されるＵＶインクは仮硬化のＵＶ照射回数が少ない。よって、この場合、光重合開始剤Ａの割合を多くし、光重合開始剤Ｂの割合を少なくすればよい。こうしても、仮硬化のＵＶ照射の回数が少ないので本硬化までに完全に硬化することはない。
【００６９】
＝＝＝その他の実施形態＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７０】
＜プリンターについて＞
前述の実施形態では、印刷システムの一例としてプリンターが説明されていたが、これに限られるものではない。また、ノズルからのインクの吐出方式は、駆動素子（ピエゾ素子）に電圧をかけて、インク室を膨張・収縮させることにより流体を噴射するピエゾ方式に限らず、発熱素子を用いてノズル内に気泡を発生させ、その気泡によって液体を噴射させるサーマル方式でもよい。  
また、本実施形態ではラインプリンターであったが、これ以外のプリンターに本実施形態のＵＶインクを用いてもよい。例えば、円筒形の搬送ドラムの周面と対向して複数のヘッドと複数のＵＶの照射部（仮硬化用照射部）が交互に設けられたプリンターであってもよい。また、媒体を搬送方向に搬送する搬送動作と、ヘッドを搬送方向と交差する移動方向に移動させながらインクを断続的に吐出することによって媒体にドットを形成するドット形成動作（パス）とを交互に繰り返すことによって画像を印刷するプリンターであってもよい。
【００７１】
＜インクについて＞
前述の実施形態のＵＶインクは、光重合開始剤を２種類含有していたが、２種類以上含有していてもよい。この場合、少なくとも１種類が仮硬化用照射部４２の波長に対して感度が小さければよい。また、本実施形態では光重合開始剤としてＩｒｇａｃｕｒｅ−７８４、Ｉｒｇａｃｕｒｅ−８１９、ＣＨＥＭＣＵＲＥ−ＴＰＯ、Ｃｈｅｍｃｕｒｅ−０９、Ｃｈｅｍｃｕｒｅ−７３を用いたが、これ以外の光重合開始剤を用いてもよい。  
また、前述の実施形態では、光硬化型インクとして「紫外線(ＵＶ)硬化型インク」を例に挙げているがこれに限らない。例えば、電子線、Ｘ線、可視光線、赤外線等の光で硬化するインクであってもよい。
【符号の説明】
【００７２】
１  プリンター、
２０  搬送ユニット、２３Ａ  上流側搬送ローラ、
２３Ｂ  下流側搬送ローラ、２４  ベルト、
３０  ヘッドユニット、
４２  仮硬化用照射部、４２ａ  第１照射部、４２ｂ  第２照射部、
４２ｃ  第３照射部、４２ｄ  第４照射部、４２ｅ  第５照射部、
４４  本硬化用照射部、
５０  検出器群、６０  コントローラー、
６１  インターフェイス部、６２  ＣＰＵ、６３  メモリー、
６４  ユニット制御回路、１１０  コンピューター、
Ｗ  ホワイトインクヘッド、Ｋ  ブラックインクヘッド、
Ｃ  シアンインクヘッド、Ｍ  マゼンダインクヘッド、
Ｙ  イエローインクヘッド
【図１】
2011068121.tif 000003
【図２】
2011068121.tif 000004
【図３】
2011068121.tif 000005
【図４】
2011068121.tif 000006
【図５】
2011068121.tif 000007
【図６】
2011068121.tif 000008
【図７】
2011068121.tif 000009
【図８】
2011068121.tif 000010
【図９】
2011068121.tif 000011